(57)【要約】  （ｉ）（ａ）−２０℃以下のＴｇを有する第１段階ポリマー、および（ｂ）５０℃以上のＴｇを有する最終段階ポリマーを含む、１つ以上の多段階ポリマーと、（ｉｉ）多段階ポリマーの乾燥重量に基づいて、５０ｐｐｍ以上の量の１つ以上のホスフェート界面活性剤と、（ｉｉｉ）多段階ポリマーの乾燥重量に基づいて、リンの重量として測定される１００ｐｐｍ以上の量の１つ以上のアルカリ性ホスフェートと、を含む、ポリマー組成物ポリマー組成物が提供される。そのようなポリマー組成物およびマトリックス樹脂を含むマトリックス樹脂組成物も提供される。【特許請求の範囲】
【請求項１】
ポリマー組成物であって、
（ｉ）
（ａ）−２０℃以下のＴｇを有する第１段階ポリマー、および
（ｂ）５０℃以上のＴｇを有する最終段階ポリマー、を含む、１つ以上の多段階ポリマーと、
（ｉｉ）前記多段階ポリマーの乾燥重量に基づいて、５０ｐｐｍ以上の量の１つ以上のホスフェート界面活性剤と、
（ｉｉｉ）前記多段階ポリマーの乾燥重量に基づいて、リンの重量として測定される１００ｐｐｍ以上の量の１つ以上のアルカリ性ホスフェートと、を含む、ポリマー組成物。
【請求項２】
前記第１段階ポリマーが、エチルヘキシルアクリレート、ブチルアクリレート、ブタジエン、イソプレン、スチレン、アルファ−メチルスチレン、アクリル酸、およびメタクリル酸のうちの１つ以上から誘導された重合単位を含み、
前記最終段階ポリマーが、スチレン、アルファ−メチルスチレン、メチルメタクリレート、およびブチルアクリレートのうちの１つ以上から誘導された重合単位を含む、請求項１に記載のポリマー組成物。
【請求項３】
前記第１段階ポリマーが、前記多段階ポリマーの総重量に基づいて、１０〜９８重量％の量で存在し、前記最終段階ポリマーが、前記多段階ポリマーの総重量に基づいて、２〜５０重量％の量で存在する、請求項１に記載のポリマー組成物。
【請求項４】
（ｉｖ）多価カチオンの１つ以上のリン酸塩をさらに含む、請求項１に記載のポリマー組成物。
【請求項５】
多価カチオンの前記リン酸塩が、水不溶性である、請求項４に記載のポリマー組成物。
【請求項６】
リン酸塩の形態で存在する前記多価カチオンのモル量が、前記組成物中に存在する前記多価カチオンの総モルに基づいて８０％以上である、請求項５に記載のポリマー組成物。
【請求項７】
前記ホスフェート界面活性剤が、ポリオキシアルキレンアルキルフェニルエーテルリン酸塩、ポリオキシアルキレンアルキルエーテルリン酸塩、ポリオキシエチレンアルキルフェニルエーテルリン酸塩、およびポリオキシエチレンアルキルエーテルリン酸塩のうちの１つ以上を含む、請求項１に記載のポリマー組成物。
【請求項８】
前記多段階ポリマーが、５０ｎｍ〜１マイクロメートルの平均粒径を有するラテックスポリマーである、請求項１に記載のポリマー組成物。
【請求項９】
１つ以上のマトリックス樹脂と請求項１に記載のポリマー組成物とを混合することを含む、マトリックス樹脂組成物。
【請求項１０】
前記マトリックス樹脂が、１つ以上のポリカーボネート、１つ以上のポリエステルとブレンドされた１つ以上のポリカーボネート、および１つ以上のＡＢＳ樹脂とブレンドされた１つ以上のポリカーボネートからなる群から選択される、請求項９に記載のマトリックス樹脂組成物。
【発明の詳細な説明】
【技術分野】
【０００１】
本発明は、概して、衝撃改質剤として有用な多段階ポリマー組成物に関する。組成物は、０℃以下のＴｇを有する第１、および２０℃以上のＴｇを有する後続の段階を有するポリマーと、１つ以上のホスフェート界面活性剤と、１つ以上のアルカリ性ホスフェートと、を含有する。
【背景技術】
【０００２】
ポリマーラテックスの凝固は、ラテックスの水からラテックスのポリマーを分離することの１つである。しかしながら、凝固プロセスは、多価カチオンおよび他のイオン性不純物を固体ポリマー中に導入するという不利点を有し、これは、例えば、ポリマー組成物が、多価カチオンおよび他のイオン性不純物が悪影響を及ぼすことが知られているマトリックス樹脂中の添加剤として使用される場合、欠点となり得る。
【０００３】
過剰な多価カチオンを扱う様々な解決法が、当該技術分野で提案されている。例えば、米国特許第８，００８，３７２号は、多価カチオンの残留リン酸塩を不溶化するためのアルカリ性ホスフェートの水溶液の後添加を開示している。例えば、そのような不溶性リン酸カルシウムは、ポリマーの表面に残される。しかしながら、先行技術は、マトリックス樹脂と組み合わされた衝撃改質剤ポリマー組成物の混合物の改善された熱安定性を達成する、本発明によるプロセスを開示していない。
【０００４】
したがって、先行技術の欠点を受けない新たなプロセスおよび衝撃改質剤ポリマー組成物、すなわち、混合物の熱安定性に有意な改善を提供する、衝撃改質剤ポリマー組成物とマトリックス樹脂との混合物を開発する必要がある。
【発明の概要】
【０００５】
本発明の一態様は、（ｉ）（ａ）−２０℃以下のＴｇを有する第１段階ポリマー、および（ｂ）５０℃以上のＴｇを有する最終段階ポリマーを含む、１つ以上の多段階ポリマーと、（ｉｉ）多段階ポリマーの乾燥重量に基づいて、５０ｐｐｍ以上の量の１つ以上のホスフェート界面活性剤と、（ｉｉｉ）多段階ポリマーの乾燥重量に基づいて、リンの重量として測定される１００ｐｐｍ以上の量の１つ以上のアルカリ性ホスフェートと、を含む、ポリマー組成物を提供する。
【０００６】
別の態様では、本発明は、（Ａ）（ｉ）（ａ）−２０℃以下のＴｇを有する第１段階ポリマー、および（ｂ）５０℃以上のＴｇを有する最終段階ポリマーを含む、１つ以上の多段階ポリマーと、（ｉｉ）多段階ポリマーの乾燥重量に基づいて、５０ｐｐｍ以上の量の１つ以上のホスフェート界面活性剤と、（ｉｉｉ）多段階ポリマーの乾燥重量に基づいて、リンの重量として測定される１００ｐｐｍ以上の量の１つ以上のアルカリ性ホスフェートと、を含むポリマー組成物と、（Ｂ）１つ以上のマトリックス樹脂と、を含む、マトリックス組成物を提供する。
【発明を実施するための形態】
【０００７】
ここで、本発明者らは、驚くべきことに、ホスフェート石鹸の存在下での水性乳化重合、それに続くアルカリ性ホスフェートの凝固後添加によって作製される多段階ポリマーを含有する衝撃改質剤ポリマー組成物が、マトリックス樹脂と組み合わされたそのようなポリマー組成物の混合物に改善された熱安定性を提供することを見出した。
【０００８】
本明細書で使用される場合、「ポリマー」という用語は、同じまたは異なる種類に関わらず、モノマーを重合することによって調製されたポリマー化合物を指す。「ポリマー」という一般的な用語には、「ホモポリマー」、「コポリマー」、「ターポリマー」、および「樹脂」という用語が含まれる。本明細書で使用される場合、「から誘導された重合単位」という用語は、生成物ポリマーが、重合反応の出発物質である構成モノマー「から誘導された重合単位」を含有する、重合技術に従って合成されるポリマー分子を指す。本明細書で使用される場合、「（メタ）アクリレート」という用語は、アクリレートもしくはメタクリレート、またはそれらの組み合わせのいずれかを指し、「（メタ）アクリル系」という用語は、アクリル系もしくはメタクリル系、またはそれらの組み合わせのいずれかを指す。本明細書で使用される場合、「置換」という用語は、少なくとも１つの結合した化学基、例えば、アルキル基、アルケニル基、ビニル基、ヒドロキシル基、カルボン酸基、他の官能基、およびそれらの組み合わせを有することを指す。
【０００９】
本明細書で使用される場合、「ホスフェート」という用語は、リン原子および酸素原子から構成されるアニオンを指す。オルトホスフェート（ＰＯ４−３）、ポリホスフェート（ｎが２以上である、ＰｎＯ３ｎ＋１−（ｎ＋２））、およびメタホスフェート（式ＰｍＯ３ｍ−ｍを有する環状アニオン（式中、ｍは２以上である））が含まれる。本明細書で使用される場合、「アルカリ性ホスフェート」という用語は、リン酸アニオンを有するアルカリ金属カチオンの塩を指す。アルカリ性ホスフェートとしては、アルカリ金属オルトホスフェート、アルカリ金属ポリホスフェート、およびアルカリ金属メタホスフェートが挙げられる。アルカリ性ホスフェートはまた、例えば、リン酸一水素二ナトリウムおよびリン酸水素二ナトリウムなどのオルトホスフェートの部分中和塩を含む、リン酸の部分中和塩も含む。
【００１０】
本明細書で使用される場合、「多段階ポリマー」という用語は、「第１段階」または「第１段階ポリマー」と呼ばれる第１のポリマーを形成（すなわち、重合）し、次いで、第１段階の存在下で、最終段階の中間段階となり得る、「第２段階」または「第２段階ポリマー」と呼ばれる第２のポリマーを形成することによって作製されるポリマーを指す。多段階ポリマーは、少なくとも第１段階、任意の中間段階、および最終段階を有する。各中間段階は、その中間段階の直前の段階の重合から生じるポリマーの存在下で形成される。各々の後続する段階が前の段階から残っている粒子の各々の周囲に部分的または完全なシェルを形成するような実施形態では、得られる多段階ポリマーは、「コア／シェル」ポリマーとして知られている。
【００１１】
本明細書で使用される場合、「重量平均分子量」または「Ｍｗ」という用語は、ＡＳＴＭ  Ｄ５２９６−１１（２０１１）に従ったポリスチレン較正標準に対するアクリルポリマーのゲル浸透クロマトグラフィー（「ＧＰＣ」）によって、テトラヒドロフラン（「ＴＨＦ」）を移動相および希釈剤として使用して測定されるポリマーの重量平均分子量を指す。本明細書で使用される場合、「ポリマーの重量」という用語は、ポリマーの乾燥重量を意味する。
【００１２】
本明細書で使用される場合、「ガラス転移温度」または「Ｔｇ」という用語は、ガラス質ポリマーがポリマー鎖のセグメント運動を受ける温度またはそれ以上の温度を指す。コポリマーのガラス転移温度は、Ｆｏｘ方程式（Ｂｕｌｌｅｔｉｎ  ｏｆ  ｔｈｅ  Ａｍｅｒｉｃａｎ  Ｐｈｙｓｉｃａｌ  Ｓｏｃｉｅｔｙ，１（３）Ｐａｇｅ１２３（１９５６））によって以下のように推定することができる。
１／Ｔｇ＝ｗ１／Ｔｇ（１）＋ｗ２／Ｔｇ（２）
【００１３】
コポリマーについては、ｗ１およびｗ２は、２つのコモノマーの重量分率を指し、Ｔｇ（１）およびＴｇ（２）は、モノマーから作製された２つの対応するホモポリマーのガラス転移温度を指す。３つ以上のモノマーを含有するポリマーについては、追加の項（ｗｎ／Ｔｇ（ｎ））が追加される。ホモポリマーのガラス転移温度は、例えば、Ｊ．ＢｒａｎｄｒｕｐおよびＥ．Ｈ．によって編集された「Ｐｏｌｙｍｅｒ  Ｈａｎｄｂｏｏｋ」Ｉｍｍｅｒｇｕｔ，Ｉｎｔｅｒｓｃｉｅｎｃｅ  Ｐｕｂｌｉｓｈｅｒｓに見出され得る。ポリマーのＴｇは、例えば、示差走査熱量測定（「ＤＳＣ」）を含む様々な技術によっても測定することができる。本明細書で使用される場合、「計算されたＴｇ」という句は、Ｆｏｘ方程式によって計算されるガラス転移温度を意味するものとする。多段階ポリマーのＴｇを測定すると、２つ以上のＴｇが観察され得る。多段階ポリマーの１つの段階で観察されるＴｇは、その段階を形成するポリマーの特徴であるＴｇ（すなわち、その段階を形成するポリマーが、他の段階から離れて形成され、測定された場合に観察されるであろうＴｇ）と同じであり得る。モノマーが、ある特定のＴｇを有すると言われる場合、それは、そのモノマーから作製されたホモポリマーがそのＴｇを有することを意味する。
【００１４】
化合物は、２０℃で水に溶解することができるその化合物の量が、１００ｍｌの水当たり５ｇ以上の化合物である場合、本明細書において「水溶性」とみなされる。化合物は、２０℃で水に溶解することができるその化合物の量が、１００ｍｌの水当たり０．５ｇ以下の化合物である場合、本明細書において「水不溶性」とみなされる。２０℃で水に溶解することができる化合物の量が、１００ｍｌの水当たり０．５ｇ〜５ｇである場合、その化合物は、本明細書において「部分的に水溶性」であると言われる。
【００１５】
本明細書で使用される場合、「ポリマー組成物が、ある特定の物質をほとんどまたは全く含有しない」と述べられるとき、ポリマー組成物は、その物質を全く含有しない、またはその物質のいくらかが本組成物中に存在する場合、その物質の量は、ポリマー組成物の重量に基づいて、１重量％以下である。ある特定の物質を「ほとんどまたは全く有しない」と本明細書に記載される実施形態の中で、そのある特定の物質が全く存在しない実施形態が想定される。
【００１６】
本発明のポリマー組成物は、水性乳化重合によって作製された多段階ポリマーを含有する。水性乳化重合では、水が、重合が起こる連続媒体を形成する。水は、水と混和性であるか、または水中に溶解している１つ以上の追加の化合物と混合されてもよく、または混合されなくてもよい。いくつかの実施形態では、連続媒体は、連続媒体の重量に基づいて、３０重量％以上の水、または５０重量％以上の水、または７５重量％以上の水、または９０重量％以上の水を含有する。
【００１７】
乳化重合は、１つ以上の開始剤の存在を含む。開始剤は、重合プロセスを開始することができる１つ以上のフリーラジカルを形成する化合物である。開始剤は、通常、水溶性である。いくつかの好適な開始剤は、加熱されると１つ以上のフリーラジカルを形成する。いくつかの好適な開始剤は、酸化剤であり、１つ以上の還元剤と混合したとき、もしくは加熱したとき、またはそれらの組み合わせで１つ以上のフリーラジカルを形成する。いくつかの好適な開始剤は、例えば、紫外線または電子線のような放射線に露光されると、１つ以上のフリーラジカルを形成する。好適な開始剤の組み合わせもまた、好適である。
【００１８】
特定の実施形態では、多段階ポリマーは、ラテックスを形成するための乳化重合によって作製される。そのような実施形態では、ラテックスは、５０ｎｍ以上、または１００ｎｍ以上の平均粒径を有する。特定の実施形態では、ラテックスは、１マイクロメートル未満、または８００ｎｍ未満、または６００ｎｍ未満の平均粒径を有する。
【００１９】
乳化重合は、アニオン性ホスフェート界面活性剤を含む１つ以上の界面活性剤の使用を含む。各アニオン性ホスフェート界面活性剤は、それと関連したカチオンを有し、例えば、アルキルリン酸塩およびアルキルアリールリン酸塩を含むホスフェート界面活性剤のアルカリ金属塩を形成する。好適なカチオンとしては、例えば、アンモニウム、アルカリ金属のカチオン、およびそれらの混合物が挙げられる。ホスフェート界面活性剤の好適なアルカリ金属塩としては、例えば、ポリオキシアルキレンアルキルフェニルエーテルリン酸塩、ポリオキシアルキレンアルキルエーテルリン酸塩、ポリオキシエチレンアルキルフェニルエーテルリン酸塩、およびポリオキシエチレンアルキルエーテルリン酸塩が挙げられる。特定の実施形態では、ホスフェート界面活性剤のアルカリ金属塩は、ポリオキシエチレンアルキルエーテルリン酸塩を含む。特定の実施形態では、多段階ポリマーの乳化重合中に存在するホスフェート界面活性剤の重量は、ホスフェート界面活性剤の重量によって特徴付けられる際、重合に追加された総モノマー重量に基づいて０．５重量％以上、好ましくは１．０重量％以上、より好ましくは１．５重量％以上である。特定の実施形態では、多段階ポリマーの乳化重合中に存在するホスフェート界面活性剤の重量は、ホスフェート界面活性剤の重量によって特徴付けられる際、重合に追加された総モノマー重量に基づいて５重量％以下、好ましくは４重量％以下、より好ましくは３重量％以下である。特定の実施形態では、上記のアニオン性ホスフェート界面活性剤に加えて１つ以上のアニオン性界面活性剤が、乳化重合に利用される。好適な追加のアニオン性界面活性剤としては、例えば、カルボン酸塩、スルホコハク酸塩、スルホン酸塩、および硫酸塩が挙げられる。
【００２０】
特定の実施形態では、多段階ポリマーは、ラテックスを形成するための乳化重合によって作製される。本明細書で使用される場合、「ラテックス」という用語は、ポリマーが、水中に分散している小さなポリマー粒子の形態で存在するポリマーの物理的形態を指す。特定の実施形態では、ラテックスは、５０ｎｍ以上または１００ｎｍ以上の平均粒径を有する。特定の実施形態では、ラテックスは、１，０００ｎｍ以下、または８００ｎｍ以下、または６００ｎｍ以下の平均粒径を有する。
【００２１】
本発明の多段階ポリマーは、１つ以上の置換もしくは非置換ジエン、１つ以上の置換もしくは非置換スチレン、１つ以上の置換もしくは非置換（メタ）アクリレートモノマー、（メタ）アクリル酸、またはそれらの混合物から誘導された重合単位を含有する第１段階ポリマーを含有する。特定の実施形態では、第１段階ポリマーは、−２０℃以下、または−３５℃以下、または−５０℃以下のＴｇを有する。特定の実施形態では、第１段階ポリマーは、−１５０℃以上、または−１００℃以上のＴｇを有する。特定の実施形態では、多段階ポリマーは、多段階ポリマーの総重量に基づいて、１０重量％以上、または２０重量％以上、または５０重量％以上の量で第１段階ポリマーを含有する。特定の実施形態では、多段階ポリマーは、多段階ポリマーの総重量に基づいて、９８重量％以下、または９５重量％以下、または９０重量％以下の量で第１段階ポリマーを含有する。
【００２２】
特定の実施形態では、第１段階は、０℃以下のＴｇを有する重合単位または１つ以上の（メタ）アクリレートモノマーを含有する。好適な（メタ）アクリレートモノマーとしては、例えば、エチルアクリレート、ブチルアクリレート、および２−エチルヘキシルアクリレートが挙げられる。特定の実施形態では、第１段階は、第１段階ポリマーの総重量に基づいて、５０重量％以上、または７５重量％以上、または９０重量％以上の量で、０℃以下のＴｇを有する（メタ）アクリレートモノマーから誘導された重合単位を含有する。
【００２３】
特定の実施形態では、多段階ポリマーの第１段階は、１つ以上の多官能性モノマーから誘導された重合単位を含有する。多官能性モノマーは、重合反応に関与することができる２つ以上の官能基を含有する。好適な多官能モノマーとしては、例えば、ジビニルベンゼン、アリルメタクリレート、エチレングリコールメタクリレート、および１，３−ブチレンジメタクリレートが挙げられる。特定の実施形態では、第１段階は、第１段階ポリマーの総重量の重量に基づいて、０．０１重量％以上、または０．０３重量％以上、または０．１重量％以上の量で多官能性モノマーから誘導された重合単位を含有する。特定の実施形態では、第１段階は、第１段階ポリマーの総重量の重量に基づいて、５重量％以下、または２重量％以下の量で多官能性モノマーから誘導された重合単位を含有する。
【００２４】
特定の実施形態では、多段階ポリマーの第１段階は、１つ以上のジエンモノマーから誘導された重合単位を含有する。好適なジエンモノマーとしては、例えば、ブタジエンおよびイソプレンが挙げられる。特定の実施形態では、第１段階は、第１段階ポリマーの総重量に基づいて、２重量％以上、または５重量％以上、または１０重量％以上、または２０重量％以上、または５０重量％以上、または７５重量％以上の量でジエンモノマーから誘導された重合単位を含有する。特定の実施形態では、第１段階は、第１段階ポリマーの総重量に基づいて、１００重量％以下、または９８重量％以下、または９０重量％以下の量でジエンモノマーから誘導された重合単位を含有する。
【００２５】
特定の実施形態では、多段階ポリマーの第１段階は、スチレン、置換スチレン、またはそれらの混合物のうちの１つ以上から誘導された重合単位を含有する。好適な置換スチレンとしては、例えば、アルファ−アルキルスチレン（例えば、アルファ−メチルスチレン）が挙げられる。特定の実施形態では、第１段階は、第１段階ポリマーの総重量に基づいて、１重量％以上、または２重量％以上、または５重量％以上、または１０重量％以上の量のスチレンおよび置換スチレンのうちの１つ以上から誘導された重合単位を含有する。特定の実施形態では、第１段階は、第１段階ポリマーの総重量に基づいて、８０重量％以下、または５０重量％以下、または２５重量％以下、または１０重量％以下、または５重量％以下の量のスチレンおよび置換スチレンのうちの１つ以上から誘導された重合単位を含有する。
【００２６】
特定の実施形態では、多段階ポリマーの第１段階ポリマーは、酸官能性モノマーから誘導された重合単位を含有する。酸官能性モノマーは、酸基、例えば、スルホン酸基またはカルボン酸基を有するモノマーである。好適な酸官能性モノマーとしては、例えば、アクリル酸およびメタクリル酸が挙げられる。特定の実施形態では、第１段階は、第１段階ポリマーの総重量に基づいて、３重量％以下、または２重量％以下、または１重量％以下、または０．５重量％以下の量で１つ以上の酸官能性モノマーから誘導された重合単位を含有する。
【００２７】
本発明の多段階ポリマーは、１つ以上の置換もしくは非置換スチレン、１つ以上の置換もしくは非置換（メタ）アクリレートモノマー、（メタ）アクリル酸、またはそれらの混合物から誘導された重合単位を含有する最終段階ポリマーを含有する。特定の実施形態では、最終段階ポリマーは、５０℃以上、または９０℃以上のＴｇを有する。特定の実施形態では、最終段階ポリマーは、２００℃以下、または１５０℃以下のＴｇを有する。特定の実施形態では、多段階ポリマーは、多段階ポリマーの総重量に基づいて、２重量％以上、または１０重量％以上、または２０重量％以上の量で最終段階ポリマーを含有する。特定の実施形態では、多段階ポリマーは、多段階ポリマーの総重量に基づいて、５０重量％以下、または２５重量％以下、または１０重量％以下の量で最終段階ポリマーを含有する。最終段階における好適なモノマーとしては、例えば、スチレン、アルファ−メチルスチレン、メチルメタクリレート、およびブチルアクリレートのうちの１つ以上が挙げられる。特定の実施形態では、最終段階ポリマーは、最終段階ポリマーの総重量に基づいて、５０重量％以上、または７５重量％以上、または９０重量％以上、または１００重量％で、５０℃以上のＴｇを有するモノマーから誘導された重合単位を含有する。
【００２８】
特定の実施形態では、第１段階ポリマーと最終段階ポリマーとの重量比は、０．１：１以上、または０．２：１以上、または０．４：１以上、または１：１以上、または１．５：１以上、または３：１以上、または４：１以上である。特定の実施形態では、第１段階ポリマーと最終段階ポリマーとの重量比は、５０：１以下、または２５：１以下、または２０：１以下である。
【００２９】
特定の実施形態では、多段階ポリマーは、１つ以上の中間段階ポリマーを含有する。特定の実施形態では、中間段階ポリマーの総量は、多段階ポリマーの総重量に基づいて、１重量％以上、または２重量％以上、または５重量％以上、または１０重量％以上の量で存在する。特定の実施形態では、中間段階ポリマーの総量は、多段階ポリマーの総重量に基づいて、６０重量％以下、または２重量％以下、または５重量％以下、または１０重量％以下の量で存在する。
【００３０】
本発明のプロセスでは、多段階ポリマーラテックスを凝固させる。ラテックスポリマーを凝固させる方法は、当該技術分野において知られている。凝固は、多段階ポリマーをラテックスからペレットまたは粉末のような固体形態に変換するために実施される。好適な方法としては、例えば、多価カチオンの添加、酸の添加、イオン強度を高めるための塩の添加、ならびに高温および高撹拌の使用が挙げられる。
【００３１】
特定の実施形態では、多段階ポリマーは、多段階ポリマーを１つ以上の多価カチオンと混合することによって凝固される。そのような実施形態では、本発明の組成物は、以下で論じられる過剰のアルカリ性ホスフェートの後添加によって生成される１つ以上の多価カチオンのリン酸塩を含有する。好適な多価カチオンとしては、例えば、多価金属カチオンおよびアルカリ土類カチオンが挙げられる。好適な多価カチオンとしては、例えば、アルミニウム（＋３）、カルシウム（＋２）、コバルト（＋２）、銅（＋２）、鉄（＋２）、マグネシウム（＋２）、亜鉛（＋２）、およびそれらの混合物が挙げられる。特定の実施形態では、カルシウム（＋２）、およびマグネシウム（＋２）である。特定の実施形態では、存在するあらゆる多価カチオンは、カルシウム（＋２）、もしくはマグネシウム（＋２）、またはそれらの混合物である。特定の実施形態では、多価カチオンは、多段階ポリマーの乾燥重量に基づいて、１０重量ｐｐｍ以上、または３０重量ｐｐｍ以上、または１００重量ｐｐｍ以上の量で存在する。特定の実施形態では、多価カチオンは、多段階ポリマーの乾燥重量に基づいて、３重量％以下、または１重量％以下、または０．３重量％以下の量で存在する。
【００３２】
多価カチオンのリン酸塩の中で、アニオンは、オルトホスフェートのうちの１つ以上、１つ以上のピロホスフェート、１つ以上のメタホスフェート酸、またはそれらの混合物である。いくつかの実施形態では、多価カチオンのリン酸塩のアニオンは、オルトホスフェートである。いくつかの実施形態では、リン酸アニオンは、オルトホスフェート以外には存在しない。特定の実施形態では、多価カチオンのリン酸塩は、水不溶性である。特定の実施形態では、その多価カチオンのオルトホスフェート塩は、水不溶性であるが、その多価カチオンの塩化物塩は、水溶性であるという特徴を有する多価カチオンが選択される。
【００３３】
組成物中に存在するリン酸塩の量は、多段階ポリマーの乾燥重量に基づいて、百万分の一（「ｐｐｍ」）またはパーセントとして表される、その塩の中のホスフェートイオン中に存在するリン元素の重量によって特徴付けられ得る。特定の実施形態では、多価カチオンのリン酸塩の量は、リンの重量によって特徴付けられる際、多段階ポリマーの乾燥重量に基づいて１０ｐｐｍ以上、または３０ｐｐｍ以上、または１００ｐｐｍ以上である。特定の実施形態では、多価カチオンのリン酸塩の量は、リンの重量によって特徴付けられる際、多段階ポリマーの乾燥重量に基づいて３重量％以下、または１重量％以下、または０．３重量％以下、または０．１重量％以下である。
【００３４】
特定の実施形態では、組成物中に存在する多価カチオンの大部分または全部が、水不溶性リン酸塩の形態である。いくつかの実施形態では、水不溶性リン酸塩の形態で存在する多価カチオンのモル量は、組成物中に存在する多価カチオンの総モル数に基づいて、８０％以上、または９０％以上、または９５％以上、または９８％以上、または１００％である。
【００３５】
特定の実施形態では、凝固ポリマーと共に残る水の大部分または全部が、濾過（例えば、真空濾過を含む）、および／または遠心分離の操作のうちの１つ以上によって凝固ポリマーから除去される。特定の実施形態では、凝固ポリマーは、任意に、水で１回以上洗浄される。凝固ポリマーは、複雑な構造であり、水が、凝固ポリマーのあらゆる部分に容易に接触することができないことが知られている。理論に縛られることを望まないが、かなりの量の多価カチオンおよび残留ホスフェート界面活性剤が残されることが考えられる。したがって、特定の実施形態では、本発明の組成物は、多段階ポリマーの乾燥重量に基づいて、５０ｐｐｍ以上、または１００ｐｐｍ以上、または５００ｐｐｍ以上の量でホスフェート界面活性剤を含有するであろう。特定の実施形態では、本発明の組成物は、多段階ポリマーの乾燥重量に基づいて、１０，０００ｐｐｍ以下、または７，５００ｐｐｍ以下、または５，０００ｐｐｍ以下の量でホスフェート界面活性剤を含有するであろう。
【００３６】
本発明のプロセスでは、凝固した多段階ポリマーをアルカリ性ホスフェートで処理する。特定の実施形態では、そのような処理は、以下で論じる乾燥ステップの前に実行される。特定の実施形態では、アルカリ性ホスフェートは、水溶液の形態である。好適な処理としては、例えば、凝固した多段階ポリマーにアルカリ性ホスフェートの水溶液を噴霧すること、またはアルカリ性ホスフェートの水溶液を保持する容器に凝固した多段階ポリマーを添加し、続いて、水溶液から凝固した多段階ポリマーを分離する（例えば、濾過により）ことが挙げられる。そのような実施形態では、本発明の組成物は、１つ以上のアルカリ性ホスフェートを含有する。好適なアルカリ金属としては、例えば、ナトリウム、カリウム、およびそれらの混合物が挙げられる。特定の実施形態では、アルカリ性ホスフェートは、リンの重量によって特徴付けられる際、多段階ポリマーの乾燥重量に基づいて１００ｐｐｍ以上、または３００ｐｐｍ以上の量で存在する。特定の実施形態では、アルカリ性ホスフェートは、リンの重量によって特徴付けられる際、ポリマー組成物の乾燥重量に基づいて１００ｐｐｍ以上、または３００ｐｐｍ以上の量で存在する。独立して、アルカリ性ホスフェートは、ポリマー組成物の乾燥重量に基づいて１重量％以下、または０．５重量％以下、または０．２５重量％以下、または０．１重量％以下の量で存在する。
【００３７】
特定の実施形態では、凝固ポリマーをアルカリ性ホスフェートで処理する方法は、乾燥形態（例えば、オーブン内または流動床乾燥機内で乾燥することによって）の本発明のポリマー組成物中に保持されるホスフェートイオンの量を制御する目的で選択される。本発明のポリマー組成物は、ポリマー組成物の総重量に基づいて１重量％以下、または０．５重量％以下の量の水を含有する場合、本明細書において乾燥しているとみなされる。特定の実施形態では、乾燥形態の本発明のポリマー組成物中に保持されるホスフェートイオンの量は、本発明のポリマー組成物中に存在する多価カチオンを超える当量である。
【００３８】
特定の実施形態では、本発明のポリマー組成物は、流動助剤も含み得る。流動助剤は、粉末の形態（平均粒径１マイクロメートル〜１ｍｍ）の硬質材料である。好適な流動助剤としては、例えば、硬質ポリマー（すなわち、８０℃以上のＴｇを有するポリマー）またはミネラル（例えば、シリカ）が挙げられる。
【００３９】
特定の実施形態では、本発明のポリマー組成物は、安定剤も含み得る。好適な安定剤としては、例えば、ラジカル捕捉剤、過酸化物分解剤、および金属不活性化剤が挙げられる。好適なラジカル捕捉剤としては、例えば、ヒンダードフェノール（例えば、ヒドロキシル基が結合している炭素原子に隣接する芳香環の各炭素原子に第三級ブチル基が結合しているもの）、第二級芳香族アミン、ヒンダードアミン、ヒドロキシルアミン、およびベンゾフラノンが挙げられる。好適な過酸化物分解剤としては、例えば、有機硫化物（例えば、二価硫黄化合物、例えば、チオプロピオン酸のエステル）、亜リン酸のエステル（Ｈ３ＰＯ３）、およびヒドロキシルアミンが挙げられる。好適な金属不活性化剤としては、例えば、キレート剤（例えば、エチレンジアミン四酢酸）が挙げられる。
【００４０】
上記のように、本発明の一態様は、多段階ポリマー組成物およびマトリックス樹脂を含有するマトリックス樹脂組成物中の衝撃改質剤として本明細書に記載されるポリマー組成物を利用する。多段階ポリマーとマトリックス樹脂との混合物を混合し、溶融し、固体製品に形成した後、その製品の耐衝撃性は、多段階ポリマーと混合していないマトリックス樹脂を用いて作製した同じ固体製品よりも良好であろう。特定の実施形態では、多段階ポリマーは、固体形態、例えば、ペレットもしくは粉末、またはそれらの混合物で提供される。特定の実施形態では、マトリックス樹脂は、固体形態、例えば、ペレットもしくは粉末、またはそれらの混合物で提供される。特定の実施形態では、固体多段階ポリマーは、室温（２０℃）または高温（例えば、３０℃〜９０℃）のいずれかで固体マトリックス樹脂と混合される。特定の実施形態では、固体多段階ポリマーは、例えば、押出機または他の溶融ミキサー内で溶融マトリックス樹脂と混合される。特定の実施形態では、固体多段階ポリマーは、固体マトリックス樹脂と混合され、次いで、固体の混合物は、十分に加熱されてマトリックス樹脂を溶融させ、混合物は、例えば、押出機または他の溶融加工装置内でさらに混合される。特定の実施形態では、マトリックス樹脂と本発明の多段階ポリマーとの重量比は、１：１以上、または１．１：１以上、または２．３：１以上、または４：１以上、または９：１以上、または１９：１以上、または４９：１以上、または９９：１以上である。
【００４１】
好適なマトリックス樹脂としては、例えば、ポリオレフィン、ポリスチレン、スチレンコポリマー、ポリ（塩化ビニル）、ポリ（酢酸ビニル）、アクリルポリマー、ポリエーテル、ポリエステル、ポリカーボネート、ポリウレタン、およびポリアミドが挙げられる。特定の実施形態では、マトリックス樹脂は、少なくとも１つのポリカーボネートを含有する。好適なポリカーボネートには、例えば、ビスフェノールＡから誘導された重合単位のホモポリマー（「ＢＰＡ」）、および１つ以上の他の重合単位と共にＢＰＡの重合単位を含むコポリマーも含まれる。特定の実施形態では、マトリックス樹脂は、少なくとも１つのポリエステルを含有する。好適なポリエステルとしては、例えば、ポリエチレンテレフタレートおよびポリブチレンテレフタレートが挙げられる。特定の実施形態では、マトリックス樹脂は、ポリマーのブレンドを含有する。好適なポリマーのブレンドとしては、例えば、ポリカーボネートとスチレン樹脂とのブレンド、およびポリカーボネートとポリエステルとのブレンドが挙げられる。好適なスチレン樹脂としては、例えば、ポリスチレンおよびスチレンと他のモノマーとのコポリマー、例えば、アクリロニトリル／ブタジエン／スチレン（「ＡＢＳ」）樹脂が挙げられる。
【００４２】
多段階ポリマーおよびマトリックス樹脂を含有するマトリックス樹脂組成物は、混合物に添加される１つ以上の追加の材料を含有し得る。全ての材料の最終混合物を形成する前に、そのような追加の材料のいずれか１つ以上は、多段階ポリマーまたはマトリックス樹脂に添加され得る。マトリックス樹脂が固体形態または溶融形態である場合、追加の材料の各々（いずれかが使用される場合）は、マトリックス樹脂に（単独で、または互いに組み合わせておよび／もしくは多段階ポリマーと組み合わせて）添加され得る。好適な追加の材料としては、例えば、染料、着色剤、顔料、カーボンブラック、充填剤、繊維、滑剤（例えば、モンタンワックス）、難燃剤（例えば、ホウ酸塩、三酸化アンチモン、またはモリブデン酸塩）、および本発明の多段階ポリマーではない他の衝撃改質剤が挙げられる。
【００４３】
マトリックス樹脂組成物は、例えば、フィルムブロー成形、異形押出し、成形、他の方法、またはそれらの組み合わせによって有用な物品を形成するために使用され得る。成形方法としては、例えば、ブロー成形、射出成形、圧縮成形、他の成形方法、およびそれらの組み合わせが挙げられる。
【００４４】
ここで、本発明のいくつかの実施形態を、以下の実施例において詳細に説明する。
【実施例】
【００４５】
実施例１
比較ポリマー組成物Ｃ１の調製
（カルボン酸塩界面活性剤＋アルカリ性ホスフェートの後添加）
撹拌機およびいくつかの入口を有するステンレス鋼オートクレーブに、７３９０部の脱イオン水中の３部のオレイン酸カリウム乳化剤および９．６部のナトリウムホルムアルデヒドスルホキシレートを装入した。オートクレーブを空にし、５２７２部のブタジエン、１８３部のスチレン、５２部のクメンヒドロペルオキシド、および４６部のジビニルベンゼンを添加し、７０℃において１０時間にわたり反応させた。追加の５９部のオレイン酸カリウム乳化剤も添加した。反応期間の終わりに、それ以上の圧力降下は観察されず、反応圧力を排気した。
【００４６】
上記のように調製した約４０％の固形分を有する２０００部のゴムラテックスに、１１２部のスチレン、続いて、１０部の脱イオン水中に溶解した０．２３部のナトリウムホルムアルデヒドスルホキシレートおよび０．３７部の７０％活性強度ｔｅｒｔ−ブチルヒドロペルオキシドを添加した。発熱が完了してから１時間後、１１５部のメチルメタクリレート、１．２部のブチレンジメタクリレート、２４部の脱イオン水中に溶解した０．５８部のナトリウムホルムアルデヒドスルホキシレート、および０．９３部の７０％活性強度ｔｅｒｔ−ブチルヒドロペルオキシドを添加し、反応を完了させた。得られた多段階ポリマーラテックスは、約４５％の固形分を有していた。
【００４７】
このラテックスをオクタデシル３−（３，５−ジｔｅｒｔ−ブチル−４−ヒドロキシフェニル）プロパノエート（ＢＡＳＦからＩＧＯＮＯＸ１０７６として入手可能）の２０％固形分エマルションで処理して、固形物上の固形物２．９％のヒンダードフェノール酸化防止剤を供給した。次いで、ラテックスを、よく混合しながら１分間かけて５１℃の温度で８０００グラムの０．１０％塩酸凝固剤溶液に添加することによって凝固させた。このようにして形成されたスラリーを、５．５のｐＨに達するまで水酸化ナトリウム溶液を使用して中和し、次いで、１時間８０℃に加熱した。スラリーを遠心分離により濾過して、ウェットケーキを作製した。流出水の導電率が５０μＳ／ｃｍに達するまで、ウェットケーキを遠心分離機上で、水で洗浄した。遠心分離機から集められた洗浄されたウェットケーキは、約３５％の固形分レベルを有し、本明細書で「ＩＭウェットケーキ」と標識される。ＩＭウェットケーキに、６０グラムの水に溶解した１．１３グラムのリン酸一ナトリウムおよび２．３０グラムのリン酸二ナトリウムを含有する溶液を噴霧した。利用したホスフェートスプレーは、固形分重量で３３％のリン酸一ナトリウムおよび６７％のリン酸二ナトリウムからなる水溶液混合物であった。溶液をスプレーとして適用して、最終粉末中に７５０ｐｐｍのリンを供給した。噴霧されたＩＭウェットケーキを１分間手で混合して、ホスフェートの均一な分布を達成した。次いで、噴霧されたＩＭウェットケーキを、５０℃に保持した真空オーブンで１６時間乾燥させて、本明細書で「ＩＭ粉末」と呼ばれる粉末を形成した。
【００４８】
実施例２
比較ポリマー組成物Ｃ２の調製
（ホスフェート界面活性剤＋アルカリ性ホスフェートの後添加なし）
Ｓｔｅｐａｎ  ＣｏｍｐａｎｙからのＲｈｏｄａｆａｃ（登録商標）ＲＳ−６１０（ホスフェート官能性末端基に結合した６個のエチレンオキシド単位に結合したＣ１３Ｈ２７アルキル基を有する界面活性剤）を、オレイン酸カリウムの代わりに乳化剤として利用した以外は、上記の比較ポリマー組成物Ｃ１について記載されたラテックス合成法に従った。重合反応へのＲＳ−６１０の装入量は、最初は７．８グラムであり、続いて、重合中のさらなる１４８グラムであった。このラテックスをオクタデシル３−（３，５−ジｔｅｒｔ−ブチル−４−ヒドロキシフェニル）プロパノエートの２０％固形分エマルションで処理して、固形物上の固形物２．９％のヒンダードフェノール酸化防止剤を供給した。次いで、ラテックスを、よく混合しながら１分間かけて５４℃の温度で８０００グラムの０．１４％塩化カルシウム凝固剤溶液に添加することによって凝固させた。次いで、このようにして形成したスラリーを８０℃で１時間加熱した。スラリーを遠心分離により濾過して、ウェットケーキを生成した。流出水の導電率が５０μＳ／ｃｍに達するまで、ウェットケーキを遠心分離機上で、水で洗浄した。遠心分離機から集められた洗浄されたウェットケーキは、約３５％の固形分レベルを有し、本明細書で「ＩＭウェットケーキ」と標識される。ＩＭウェットケーキを、５０℃に保持した真空オーブンで１６時間乾燥させて、本明細書で「ＩＭ粉末」と呼ばれる粉末を形成した。
【００４９】
実施例３
比較ポリマー組成物Ｃ３の調製
（ホスフェート／スルホン酸塩界面活性剤＋アルカリ性ホスフェートの後添加なし）
本実施例のＩＭ粉末は、Ｋａｎｅｋａ  Ｃｏｒｐｏｒａｔｉｏｎ製の商品名Ｍ−７３２であった。ゴム成分は、ポリブタジエンである。製品タイプは、コア／シェル型メタクリレート−ブタジエン−スチレンコポリマーである。酸化防止剤オクタデシル３−（３，５−ジｔｅｒｔ−ブチル−４−ヒドロキシフェニル）プロパノエートは、２．９重量％で存在する。存在する乳化剤は、Ｃ１２、Ｃ１４（およびいくらかのＣ１６）リン酸化アルコールエトキシレート（ＥＯ８でのモード）である。カルシウムは、８３０ｐｐｍで存在する。可溶性（アルカリ性）ホスフェートは、存在しない。
【００５０】
実施例４
比較ポリマー組成物Ｃ４の調製
（スルホン酸界面活性剤＋アルカリ性ホスフェートの後添加）
Ｓｔｅｐａｎ  ＣｏｍｐａｎｙからのＰｏｌｙｓｔｅｐ（登録商標）Ａ−１８をオレイン酸カリウムの代わりに乳化剤として利用した以外は、上記の比較ポリマー組成物Ｃ１について記載されたラテックス合成法に従った。重合反応への（３９％活性型）Ａ−１８の装入量は、最初は９．３グラムであり、続いて、重合中のさらなる１８１グラムであった。このラテックスをオクタデシル３−（３，５−ジｔｅｒｔ−ブチル−４−ヒドロキシフェニル）プロパノエートの２０％固形分エマルションで処理して、固形物上の固形物２．９％のヒンダードフェノール酸化防止剤を供給した。次いで、ラテックスを、よく混合しながら１分間かけて５１℃の温度で８０００グラムの０．４３％塩化カルシウム凝固剤溶液に添加することによって凝固させた。次いで、スラリーを１時間かけて８０℃に加熱した。スラリーを遠心分離により濾過して、ウェットケーキを生成した。流出水の導電率が５０μＳ／ｃｍに達するまで、ウェットケーキを遠心分離機上で、水で洗浄した。遠心分離機から集められた洗浄されたウェットケーキは、約３５％の固形分レベルを有し、本明細書で「ＩＭウェットケーキ」と標識される。ＩＭウェットケーキに、６０グラムの水に溶解した１．１３グラムのリン酸一ナトリウムおよび２．３０グラムのリン酸二ナトリウムを含有する溶液を噴霧した。噴霧されたＩＭウェットケーキを１分間手で混合して、ホスフェートの均一な分布を達成した。噴霧されたＩＭウェットケーキを、５０℃に保持した真空オーブンで１６時間乾燥させて、本明細書で「ＩＭ粉末」と呼ばれる粉末を形成した。
【００５１】
実施例５
本発明のポリマー組成物Ｅ１の調製
（ホスフェート界面活性剤＋アルカリ性ホスフェートの後添加）
Ｓｔｅｐａｎ  ＣｏｍｐａｎｙからのＲｈｏｄａｆａｃ（登録商標）ＲＳ−６１０をオレイン酸カリウムの代わりに乳化剤として利用した以外は、上記の比較ポリマー組成物Ｃ１について記載されたラテックス合成法に従った。重合反応へのＲＳ−６１０の装入量は、最初は７．８グラムであり、続いて、重合中のさらなる１４８グラムであった。
【００５２】
このラテックスをオクタデシル３−（３，５−ジｔｅｒｔ−ブチル−４−ヒドロキシフェニル）プロパノエートの２０％固形分エマルションで処理して、固形物上の固形物２．９％のヒンダードフェノール酸化防止剤を供給した。次いで、ラテックスを、よく混合しながら１分間かけて５４℃の温度で８０００グラムの０．１４％塩化カルシウム凝固剤溶液に添加することによって凝固させた。次いで、このようにして形成したスラリーを８０℃で１時間加熱した。スラリーを遠心分離により濾過して、ウェットケーキを生成した。流出水の導電率が５０μＳ／ｃｍに達するまで、ウェットケーキを遠心分離機上で、水で洗浄した。遠心分離機から集められた洗浄されたウェットケーキは、約３５％の固形分レベルを有し、本明細書で「ＩＭウェットケーキ」と標識される。ＩＭウェットケーキに、６０グラムの水に溶解した１．１３グラムのリン酸一ナトリウムおよび２．３０グラムのリン酸二ナトリウムを含有する溶液を噴霧した。噴霧されたＩＭウェットケーキを１分間手で混合して、ホスフェートの均一な分布を達成した。噴霧されたＩＭウェットケーキを、５０℃に保持した真空オーブンで１６時間乾燥させて、本明細書で「ＩＭ粉末」と呼ばれる粉末を形成した。
【００５３】
実施例６
比較ポリマーおよび本発明のポリマーを含むマトリックス樹脂組成物の安定性研究
比較ポリマー組成物Ｃ１〜Ｃ４を含有する比較マトリックス樹脂組成物の安定性を、本発明のポリマー組成物Ｅ１を含有する本発明のマトリックス組成物と比較した。試験は、特定の湿度で特定の時間貯蔵した後のメルトフローレート（「ＭＦＲ」）および黄色度指数（「ＹＩ」）の両方についてマトリックス樹脂組成物を評価した。
【００５４】
粉末ＩＭ試料を、ＳＡＢＩＣ  Ｉｎｄｕｓｔｒｉｅｓから入手したＬｅｘａｎ（登録商標）１４１−１１２ポリカーボネート樹脂とブレンドした。ブレンドは、５重量％の粉末ＩＭを含有していた。ブレンドを３０ｍｍのＷｅｒｎｅｒ  Ｐｆｌｅｉｄｅｒ押出機内で最終ゾーンを２９０℃に保持して配合した。押し出されたストランドを、水浴を通して供給し、次に、細断してペレットを製造した。ペレットを２９０℃のノズル温度を使用して射出成形して、色試験用の２×３×１／８インチのフラットバーを形成した。ペレットおよびバーを９０℃および９５％相対湿度に制御されたチャンバに入れた。定期的に、ペレットおよびバーの試料を試験のために取り出した。
【００５５】
メルトフローレート（「ＭＦＲ」）試験のために、ペレットを利用した。ＭＦＲに使用したペレットを８０℃／２７Ｈｇで２３．５時間再乾燥させた。ＭＦＲは、１．２ｋｇの重さおよび３００℃の温度を使用して、ＡＳＴＭ  Ｄ１２３８−０４Ｃを使用して行った。結果をｇｍ／１０分として記録する。
【００５６】
黄色度指数（「ＹＩ」）試験のために、０．２５インチの面積視野を使用して、０／４５の照明および観察幾何学形状、ならびに０．４０インチの口径を使用して、Ｈｕｎｔｅｒ  Ｌａｂｓ  ＬａｂＳｃａｎ  ＸＥ分光光度計機器を利用した。これらの条件は、ＡＳＴＭ  Ｅ１３４９のガイドラインに従う。
【００５７】
ＭＦＲ試験およびＹＩ試験の結果を表１に示す。
【００５８】
【表１】
2019529609.tif 000002
【００５９】
試験結果は、本発明によるマトリックス樹脂組成物、すなわち、本発明のポリマー組成物１を使用して調製されたものが、驚くべきことに、高温多湿条件下で最少量のポリカーボネート化合物分解を引き起こすことを示す。最小量のポリカーボネート分解は、分子量と直接相関するメルトフローレートの最低値によって実証され、これは、加水分解による鎖開裂の程度と直接相関する。最小量の黄色の発生（すなわち、黄色度指数）は、化合物のポリブタジエン部分の最高レベルの化学的安定性を実証する。
【国際調査報告】
2019529609.tif 000003
2019529609.tif 000004
2019529609.tif 000005